СПОСОБ АВТОМАТИЧЕСКОЙ ДУГОВОЙ СВАРКИ НЕПЛАВЯЩИМСЯ ЭЛЕКТРОДОМ ПОЛОС И ТРУБНЫХ ЗАГОТОВОК В НЕПРЕРЫВНЫХ АГРЕГАТАХ
METHOD OF AUTOMATIC-ARC WELDING BY NONCONSUMABLE ELECTRODE OF STRIPS AND TUBULAR BILLETS IN CONTINUOUS AGGREGATES

Предлагаемое изобретение относится к сварочному производству, а именно к способам дуговой сварки полос, применяемым в металлургических линиях, например трубосварочных агрегатах, и может быть использовано при обеспечении непрерывности работы этих агрегатов в условиях ограниченности времени для соединения задаваемых в агрегаты рулонов.
Известны способы стыковой контактной сварки полос оплавлением, широко используемые на машинах стыковой сварки в металлургических агрегатах для соединения концов рулонов при обеспечении непрерывности работы агрегатов (см., например, A.c. SU 1098711 А, В23К 11/ 04 "Машина для контактной стыковой сварки полос" 23.06.84).
Для применения этого способа сварочные машины должны иметь в своем составе, наряду со сварочным устройством, встроенные гильотинные ножницы, центрователи и гратосниматель, а также передающие механизмы, которые автоматически передают полосы с предварительно обрезанными концами из позиции резки в позицию сварки.
Непрерывность работы металлургических агрегатов обеспечивается накопительными устройствами полосы. Во время сварки полоса подается в агрегат из накопительного устройства, а после сварки запас полосы пополняется ускоренной подачей. При этом время, отведенное на соединение полос вместе с обрезкой концов, установкой их под сварку, сваркой и зачисткой стыков от грата, ограниченно емкостью накопительного устройства и обычно не превышает 3 мин. Машины для выполнения способа стыковой контактной сварки полос оплавлением, оснащенные дополнительными устройствами, для автоматизации большинства операций позволяют не только сваривать полосы за отведенное время, но получать сварные стыки, не уступающие по качеству и механическим свойствам основному металлу полос. Такие швы могут оставаться в готовом изделии без снижения их прочностных характеристик. Однако такие машины металлоемкие, требуют высокой квалификации обслуживающего персонала и, самое главное, дорогостоящие при изготовлении.
Применение в непрерывных трубных агрегатах способов сварки, при которых в начале и в конце сварного шва используют технологические планки, привариваемые к боковым кромкам соединяемых полос перпендикулярно оси сварки (см., например, SU 1175636 А, В23К 9/16 "Способ дуговой однопроходной сварки" 30.08.85), приводит к большим временным потерям, затрачиваемым на приварку и удаление планок, что вызывает необходимость создания накопительных устройств большей емкости или остановку технологической части агрегата на время сварки, приводящей также к браку продольного шва из-за неустановившегося режима сварки. Даже если сварной шов сварен с применением планок, выходящий на края полос шов зачастую имеет механические свойства, отличающиеся от аналогичных показателей основного металла, края полос в месте выхода поперечного шва по другому нагреваются, а также деформируются, при выполнении продольного шва это место не заваривается и возникает опасность появления в точке схождения швов прорыва при гидроиспытаниях трубы с поперечным швом.
Применяют в металлургических агрегатах также способы дуговой сварки полос неплавящимся электродом на менее металлоемких и простых в обслуживании машинах с механизированной установкой полос под сварку (см., например, статью Новицкий А.Ф., Мокеичев В.Г. "Сварочные машины конструкции СВАРМЕТ/ВНИИМЕТМАШ для металлургических агрегатов" - Журнал «Сталь», 2002, №3, с.97-102).
Недостатком способа дуговой сварки неплавящимся электродом, используемой в металлургических агрегатах, например в трубосварочных станах, является отсутствие возможности получать бездефектные трубы на участке соединения соседних рулонов, так как краевые эффекты в виде непроваров полос на входе и выходе дуги не дают сплошного продольного шва на трубе по этим местам. Трубы с дефектными швами отбраковываются или продаются по более низким ценам как некондиционные, а в условиях роста цен на металл отбраковка даже небольшого количества труб экономически не выгодна.
Техническим результатом предлагаемого решения является упрощение технологии получения бездефектного сварного соединения полос в непрерывных агрегатах при минимальных затратах времени на подготовку соединений под сварку, без увеличения производственного цикла сварки и с получением бездефектной трубы на участке схождения поперечного и продольного сварных швов.
Указанный технический результат достигается за счет того, что при применении способа автоматической дуговой сварки неплавящимся электродом полос и трубных заготовок в непрерывных станах, включающего установку и зажатие полос под сварку, сварку стыковых швов, при которой измеряют путь сварочной горелки от начала до окончания шва, формовку полос в трубную заготовку, нагрев кромок трубной заготовки и осадку нагретых кромок при выполнении продольного стыкового шва, полосы под сварку устанавливают без зазора, сварочную горелку располагают, не доходя до края полосы, перемещают сварочную горелку до края полос, по датчику края полос начинают отсчет пути от края полос до начала сварного шва, затем сварочную головку останавливают на расстоянии, равном половине диаметра сварочной ванны шва, включают дугу сварочной горелки и начинают отсчет пути от начала сварочного шва, далее выполняют сварочный шов, при этом сварочную горелку останавливают на расстоянии до края полосы, равном расстоянию от края полосы до начала сварочного шва, выключают дугу сварочной горелки и отводят сварочную горелку на исходную позицию для начала следующего сварного стыкового шва полос, отжимают полосы и подают их в трубный стан для формования заготовки с нагревом и осаживанием кромок, а в процессе выполнения продольного шва края стыкового шва полос замоноличивают продольным швом, при этом диаметр сварочной ванны стыка полос определяют по формуле:
D=kIсв×Uд (мм),
где Iсв - сварочный ток, Uд - напряжение дуги, а к для полос из малоуглеродистых и низколегированных сталей равен 0,017…0,019 и 0,022…0,029 - для полос из нержавеющих сталей.
Заявляемый способ автоматической дуговой сварки полос неплавящимся электродом в непрерывных металлургических агрегатах поясняется чертежом.
На чертеже схематично показан вид сверху на свариваемую полосу и сварочную горелку в исходном положении.
Заявляемый способ автоматической дуговой сварки полос неплавящимся электродом в непрерывных металлургических агрегатах осуществляется следующим образом.
Предварительно обрезанные в линии концы полос 1, 2 передают на сварку и устанавливают их без зазора на медной сварочной подкладке 3, над которой перемещается сварочная горелка 4, подключенная к сварочному источнику 5. После установки свариваемых полос 1 и 2 по оси сварки опускают прижимы 6 и 7, расположенные вблизи зоны сварки, и прижимают концы полос к сварочной подкладке 3. Далее включают на ход сварочную горелку 4 и при подходе ее к свариваемым полосам датчик края полосы включает измеритель хода сварочной горелки, настроенный предварительно на ширину свариваемых полос, после отсчета пути, равного половине диаметра сварочной ванны, горелку останавливают. Затем включают сварочный источник 5, зажигают дугу и включают сварочную горелку на ход вперед и начинают выполнение сварного шва, при этом продолжают отсчет хода сварочной горелки 4, не доходя до заднего края полос также на величину, равную половине диаметра сварочной ванны; сварочную горелку 4 останавливают и выключают сварочный источник 5. Затем сварочную горелку возвращают на исходную позицию для начала следующего сварного стыкового шва полос. Отжимают полосы и подают их в трубный стан для формования заготовки с нагревом и осаживанием кромок, а в процессе выполнения продольного шва края стыкового шва полос замоноличивают продольным швом. Незначительные краевые дефекты стыкового шва полос протяженностью меньшей, чем припуск на осадку продольного шва, не только переплавляются при нагреве кромок, но выдавливаются в грат продольного шва.
Сваренные предлагаемым способом швы имеют абсолютно правильную форму края, не нарушают процесса формования полосы в трубу и сплошности продольного сварного шва, кроме этого, неполный провар края полос при выполнении поперечного шва перекрывается продольным швом и тем самым обеспечивается герметичность трубы и ее пригодность в готовом изделии.
Таким образом, в предложенном способе автоматической дуговой сварки неплавящимся электродом полос и трубных заготовок в непрерывных станах, включающем установку и зажатие полос под сварку, сварку стыковых швов, при которой измеряют путь сварочной горелки от начала до окончания шва, формовку полос в трубную заготовку, нагрев кромок трубной заготовки и осадку нагретых кромок при выполнении продольного стыкового шва, согласно изобретению полосы под сварку устанавливают без зазора, сварочную горелку располагают, не доходя до края полосы, перемещают сварочную горелку до края полос, по датчику края полос начинают отсчет пути от края полос до начала сварного шва, затем сварочную головку останавливают на расстоянии, равном половине диаметра сварочной ванны шва, включают дугу сварочной горелки и начинают отсчет пути от начала сварочного шва, далее выполняют сварочный шов, при этом сварочную горелку останавливают на расстоянии до края полосы, равном расстоянию от края полосы до начала сварочного шва, выключают дугу сварочной горелки и отводят сварочную горелку на исходную позицию для начала следующего сварного стыкового шва полос, отжимают полосы и подают их в трубный стан для формования заготовки с нагревом и осаживанием кромок, а в процессе выполнения продольного шва замоноличивают края стыкового шва полос продольным швом, при этом диаметр сварочной ванны стыка полос определяют по формуле:
D=kIсв×Uд (мм),
где Iсв - сварочный ток, Uд - напряжение дуги, а k для полос из малоуглеродистых и низколегированных сталей равен 0,017…0,019 и 0,022…0,029 - для полос из нержавеющих сталей.
Сваренные предлагаемым способом поперечные швы полос могут оставаться в годном изделии. Использование предлагаемого способа практически не увеличивает временных потерь при выполнении сварных швов, не снижает общей производительности агрегата, не требует накопительных устройств большей емкости.